(57)【要約】【課題】  前処理をなんら必要とせずとも高い接着強度が得られ、かつ１液の状態で保存が可能な歯質用の接着剤を得る。【解決手段】  酸性モノマー、多官能モノマー、水、揮発性の水溶性有機溶媒、及び光重合開始剤を含んでなり、該光重合開始剤として、カンファーキノン等のα-ジケトン化合物、ジメチルアミノ安息香酸エステル等の芳香族第３級アミン化合物、ジメチルアミノメタクリレート等の脂肪族アミン化合物及び２，４，６−トリス（トリクロロメチル）−ｓ−トリアジン等の１〜３個のトリハロメチル基により置換されたｓ-トリアジン化合物からなるものを用い、かつ該芳香族第３級アミン化合物の配合量をｍモル、トリアジン化合物の配合量をｎモル、該トリアジン化合物におけるトリハロメチル基の置換数をａとした時、（ａ×ｎ）／ｍ≧１となる関係で芳香族第３級アミン化合物及びｓ-トリアジン化合物を配合する。【選択図】  なし【特許請求の範囲】
【請求項１】
（Ａ）酸性基含有ラジカル重合性単量体、（Ｂ）多官能性ラジカル重合性単量体、（Ｃ）水、（Ｄ）揮発性の水溶性有機溶媒、及び（Ｅ）光重合開始剤を含んでなる１液型の歯質接着用の光重合型接着剤において、前記（Ｅ）光重合開始剤が、（Ｅ１）α-ジケトン化合物、（Ｅ２）芳香族第３級アミン化合物、（Ｅ３）脂肪族アミン化合物及び（Ｅ４）ａ個のトリハロメチル基により置換されたｓ-トリアジン化合物（但し、ａは１〜３の整数）からなり、かつ該（Ｅ２）芳香族第３級アミン化合物の配合量をｍモル、（Ｅ４）ａ個のトリハロメチル基により置換されたｓ-トリアジン化合物の配合量をｎモルとした時、（ａ×ｎ）／ｍ≧１となる関係で（Ｅ２）成分及び（Ｅ４）成分が配合されていることを特徴とする１液型の歯質接着用の光重合型接着剤。
【発明の詳細な説明】
【技術分野】
【０００１】
本発明は歯科医療分野等における歯の修復に際し、修復材料と歯質との高い接着強度を実現する為の歯質接着用の光重合型接着剤に関する。
【背景技術】
【０００２】
齲蝕等により損傷を受けた歯の修復には、主にコンポジットレジンと呼ばれる充填材料が用いられる。このコンポジットレジンは歯の空洞に充填後重合硬化して使用される事が一般的である。しかし、この材料自体歯質への接着性を持たない為、歯科用接着材が併用される。この接着材にはコンポジットレジンの硬化に際して発生する内部応力、即ちコンポジットレジンと歯質との界面に生じる引張り応力に打ち勝つだけの接着強度が要求される。さもないと過酷な口腔環境下での長期使用により脱落する可能性があるのみならず、コンポジットレジンと歯質の界面で間隙を生じ、そこから細菌が侵入して歯髄に悪影響を与える恐れがあるためである。
【０００３】
歯の硬組織はエナメル質と象牙質から成り、臨床的には双方への接着が要求される。従来、接着性の向上を目的として、接着材塗布に先立ち歯の表面を前処理する方法が用いられてきた。このような前処理材としては、歯の表面を脱灰する酸水溶液が一般的であり、リン酸、クエン酸、マレイン酸等の酸水溶液が用いられてきた。エナメル質の場合、処理面との接着機構は、酸水溶液の脱灰による粗造な表面へ、接着材が浸透して硬化するというマクロな機械的嵌合であるのに対し、象牙質の場合には、脱灰後に歯質表面に露出するスポンジ状のコラーゲン繊維の微細な空隙に、接着材が浸透して硬化するミクロな機械的嵌合であると言われている。但し、コラーゲン繊維への浸透はエナメル質表面ほど容易ではなく、酸水溶液による処理後に更にプライマーと呼ばれる浸透促進材が一般的に用いられる。即ち、この方法ではエナメル質と象牙質の双方に対して良好な接着強度を得るためには、歯科用接着剤を塗布する前に２段階の前処理が必要な３ステップシステムであり、操作が煩雑であるという問題があった。
【０００４】
この操作の煩雑さの軽減を目的として、酸水溶液の脱灰機能と象牙質プライマーの浸透促進機能を併せ持つセルフエッチングプライマーと歯接着剤で処理する２ステップシステム（特許文献１、２）が提案された。また、近年、酸水溶液の脱灰機能と象牙質プライマーの浸透促進機能及び歯質への接着剤としての機能すべてを併せ持つ接着剤で処理する１ステップシステム（特許文献３、４参照）が提案された。しかしながら、これらのワンステップシステムは、エナメル質及び象牙質双方に必要な接着強度を得るために光重合触媒として多成分混合型の触媒を用いる必要があり、保存安定性の面から２成分に分けて包装し、保存する必要があった。即ち、これらの接着剤は使用直前に２液を混合する操作が必要であり、操作が煩雑であるという欠点があった。
【０００５】
また、近年、この２液を混合する操作を不要とした１液性１ステップシステム（特許文献５）が提案されている。しかしながら、該接着剤の歯質接着強度は水分を多く含む過酷な条件下で使用される事を考慮すると、必ずしも十分であると言えるものではなかった。こういった過酷な環境下において目的の歯質接着強度を得る為には、より活性の高い重合触媒の開発が望まれている。
【０００６】
一方、光照射により、著しく短時間で重合が完結し、良好な硬化体物性が得られるコンポジットレジン用光重合開始剤として、α-ジケトン化合物及びトリハロメチル基により置換されたｓ-トリアジン化合物、及びアミン化合物からなる光重合開始剤が見出され、既に提案されている。該光重合開始剤は著しく高い重合活性を有しており、歯質接着強度を満足する１液性歯科用接着剤の光重合開始剤として期待される。しかしながら、酸存在下においてはその重合活性が低下することがわかっており、酸性基を含む重合性単量体を含む１液性歯科用接着剤としてはそのまま使用する事ができないことが問題であった。
【０００７】
【特許文献１】特開平０６−００９３２７号公報
【特許文献２】特開平０６−０２４９２８号公報
【特許文献３】特開平１０−２３６９１２号公報
【特許文献４】特開平１０−２４５５２５号公報
【特許文献５】特開２００３−７３２１８号公報
【発明の開示】
【発明が解決しようとする課題】
【０００８】
本発明は歯科用修復物の歯質との接着に関してエッチング処理やプライマー処理などの前処理や使用直前に２液を混合する操作を必要とせず、且つ歯質との高い接着強度を有する１液型の歯質接着用の光重合型接着剤を提供することを目的とする。
【課題を解決するための手段】
【０００９】
本発明者らは上記課題を解決すべく、鋭意検討を行った。その結果、酸性基含有ラジカル重合性単量体、多官能性ラジカル重合性単量体、水、揮発性の水溶性有機溶媒、光重合開始剤からなる硬化性組成物において、光重合開始剤としてα-ジケトン化合物、芳香族第３級アミン化合物、脂肪族アミン化合物及び、トリハロメチル基により置換されたｓ-トリアジン化合物を用いると、プライマー処理を行わなくても高い接着強度が得られる場合があることを見出した。そしてさらに検討を行った結果、得られる接着強度の値にはトリアジン化合物の有するトリハロメチル基の数と芳香族アミン化合物の配合量の関係が大きく影響していることを見出し、本発明を完成するに至った。
【００１０】
即ち、本発明は（Ａ）酸性基含有ラジカル重合性単量体、（Ｂ）多官能性ラジカル重合性単量体、（Ｃ）水、（Ｄ）揮発性の水溶性有機溶媒、及び（Ｅ）光重合開始剤を含んでなる１液型の歯質接着用の光重合型接着剤において、前記（Ｅ）光重合開始剤が、（Ｅ１）α-ジケトン化合物、（Ｅ２）芳香族第３級アミン化合物、（Ｅ３）脂肪族アミン化合物及び（Ｅ４）ａ個のトリハロメチル基により置換されたｓ-トリアジン化合物（但し、ａは１〜３の整数）からなり、かつ該（Ｅ２）芳香族第３級アミン化合物の配合量をｍモル、（Ｅ４）ａ個のトリハロメチル基により置換されたｓ-トリアジン化合物の配合量をｎモルとした時、（ａ×ｎ）／ｍ≧１となる関係で（Ｅ２）成分及び（Ｅ４）成分が配合されていることを特徴とする１液型の歯質接着用の光重合型接着剤である。
【発明の効果】
【００１１】
本発明の歯質接着用の光重合型接着剤は、特定の化合物が特定の組成比で配合された光重合開始剤を用いる事により、従来の１液型の歯質接着用光硬化型接着剤と比較してより高い接着強度を得る事ができる。また重合開始剤として配合される成分同士、あるいは他の配合成分と同一包装で保存しても分解することが少なく、１液型の接着剤とすることができ、従って、２液を混合する事無く、操作が非常に簡便で且つ、高い歯質接着性能を有する歯質接着用光重合型接着剤を供給できる。
【発明を実施するための最良の形態】
【００１２】
本発明の歯質接着用の光硬化型接着剤（以下、単に本発明の接着剤）は、（Ａ）酸性基含有ラジカル重合性単量体、（Ｂ）多官能性ラジカル重合性単量体、（Ｃ）水、（Ｄ）揮発性の水溶性有機溶媒、及び（Ｅ）光重合開始剤を含んでなる歯質接着用の光重合型接着剤において、前記（Ｅ）光重合開始剤が、（Ｅ１）α-ジケトン化合物、（Ｅ２）芳香族第３級アミン化合物、（Ｅ３）脂肪族アミン及び（Ｅ４）a個のトリハロメチル基により置換されたｓ-トリアジン化合物からなる。以下、これら各成分について説明する。
【００１３】
（Ａ）酸性基含有ラジカル重合性単量体
本発明の接着剤に使用する（Ａ）酸性基含有ラジカル重合性単量体としては、１分子中に少なくとも１つの酸性基と少なくとも１つのラジカル重合性不飽和基を持つラジカル重合性単量体であれば特に限定されず、公知の化合物を用いることができる。ここで酸性基とは、ホスフィニコ基｛＝Ｐ（＝Ｏ）ＯＨ｝、ホスホノ基｛−Ｐ（＝Ｏ）（ＯＨ）２｝、カルボキシル基｛−Ｃ（＝Ｏ）ＯＨ｝、スルホ基（−ＳＯ３Ｈ）等の遊離の酸基のみならず、当該酸性基の２つが脱水縮合した酸無水物構造（例えば、−Ｃ（＝Ｏ）−Ｏ−Ｃ（＝Ｏ）−）、あるいは酸性基のＯＨがハロゲンに置換された酸ハロゲン化物基（例えば、−Ｃ（＝Ｏ）Ｃｌ）等など、該基を有するラジカル重合性単量体の水溶液又は水懸濁液が酸性を示す基を示す。
【００１４】
また、ラジカル重合性不飽和基としては、（メタ）アクリロイル基及び（メタ）アクリロイルオキシ基、（メタ）アクリロイルアミノ基、（メタ）アクリロイルチオ基等の（メタ）アクリロイル基の誘導体基；ビニル基：アリル基；スチリル基等が例示される。
【００１５】
酸性基含有ラジカル重合性単量体を具体的に例示すると、（メタ）アクリル酸、Ｎ−（メタ）アクリロイルグリシン、Ｎ−（メタ）アクリロイルアスパラギン酸、Ｎ−（メタ）アクリロイル−５−アミノサリチル酸、２−（メタ）アクリロイルオキシエチル  ハイドロジェンサクシネート、２−（メタ）アクリロイルオキシエチル  ハイドロジェンフタレート、２−（メタ）アクリロイルオキシエチル  ハイドロジェンマレート、６−（メタ）アクリロイルオキシエチルナフタレン−１,２,６−トリカルボン酸、Ｏ−（メタ）アクリロイルチロシン、Ｎ−（メタ）アクリロイルチロシン、Ｎ−（メタ）アクリロイルフェニルアラニン、Ｎ−（メタ）アクリロイル−ｐ−アミノ安息香酸、Ｎ−（メタ）アクリロイル−ｏ−アミノ安息香酸、ｐ−ビニル安息香酸、２−（メタ）アクリロイルオキシ安息香酸、３−（メタ）アクリロイルオキシ安息香酸、４−（メタ）アクリロイルオキシ安息香酸、Ｎ−（メタ）アクリロイル−５−アミノサリチル酸、Ｎ−（メタ）アクリロイル−４−アミノサリチル酸等の分子内に１つのカルボキシル基を有すラジカル重合性単量体、およびこれらの酸無水物、酸ハロゲン化物；１１−（メタ）アクリロイルオキシウンデカン−１，１−ジカルボン酸、１０−（メタ）アクリロイルオキシデカン−１，１−ジカルボン酸、１２−（メタ）アクリロイルオキシドデカン−１，１−ジカルボン酸、６−（メタ）アクリロイルオキシヘキサン−１，１−ジカルボン酸、２−（メタ）アクリロイルオキシエチル−３’−メタクリロイルオキシ−２’−（３，４−ジカルボキシベンゾイルオキシ）プロピル  サクシネート、１，４−ビス（２−（メタ）アクリロイルオキシエチル）ピロメリテート、N，O−ジ（メタ）アクリロイルチロシン、４−（２−（メタ）アクリロイルオキシエチル）トリメリテート  アンハイドライド、４−（２−（メタ）アクリロイルオキシエチル）トリメリテート、４−（メタ）アクリロイルオキシエチルトリメリテート、４−（メタ）アクリロイルオキシブチルトリメリテート、４−（メタ）アクリロイルオキシヘキシルトリメリテート、４−（メタ）アクリロイルオキシデシルトリメリテート、４−アクリロイルオキシブチルトリメリテート、６−（メタ）アクリロイルオキシエチルナフタレン−１，２，６−トリカルボン酸無水物、６−（メタ）アクリロイルオキシエチルナフタレン−２，３，６−トリカルボン酸無水物、４−（メタ）アクリロイルオキシエチルカルボニルプロピオノイル−１，８−ナフタル酸無水物、４−（メタ）アクリロイルオキシエチルナフタレン−１，８−トリカルボン酸無水物等の分子内に複数のカルボキシル基あるいはその酸無水物基を有すラジカル重合性単量体、およびこれらの酸無水物、酸ハロゲン化物（ただしこれらはカルボキシル基を有す化合物である場合）；２−（メタ）アクリロイルオキシエチル  ジハイドロジェンフォスフェート、ビス（２−（メタ）アクリロイルオキシエチル）  ハイドロジェンフォスフェート、２−（メタ）アクリロイルオキシエチル  フェニル  ハイドロジェンフォスフェート、１０−（メタ）アクリロイルオキシデシル  ジハイドロジェンフォスフェート、６−（メタ）アクリロイルオキシヘキシル  ジハイドロジェ���フォスフェート、２−（メタ）アクリロイルオキシエチル  ２−ブロモエチル  ハイドロジェンフォスフェート等の分子内にホスフィニコオキシ基又はホスホノオキシ基を有すラジカル重合性単量体（ラジカル重合性酸性リン酸エステルとも称す）、およびこれらの酸無水物、酸ハロゲン化物；ビニルホスホン酸、ｐ−ビニルベンゼンホスホン酸等の分子内にホスホノ基を有すラジカル重合性単量体；２−（メタ）アクリルアミド−２−メチルプロパンスルホン酸、ｐ−ビニルベンゼンスルホン酸、ビニルスルホン酸等の分子内にスルホ基を有すラジカル重合性単量体が例示される。またこれら以外にも、特開昭５４−１１１４９号公報、特開昭５８−１４００４６号公報、特開昭５９−１５４６８号公報、特開昭５８−１７３１７５号公報、特開昭６１−２９３９５１号公報、特開平７−１７９４０１号公報、特開平８−２０８７６０号公報、特開平８−３１９２０９号公報、特開平１０−２３６９１２号公報、特開平１０−２４５５２５号公報等に開示されている歯科用接着性組成物の成分として記載されている酸性モノマーも好適に使用できる。
【００１６】
これら酸性基含有ラジカル重合性単量体は単独で用いても、複数の種類のものを併用しても良い。
【００１７】
上記酸性基含有ラジカル重合性単量体のなかでも、歯質に対する接着性が優れている点で、分子内に複数のカルボキシル基あるいはその酸無水物基を有すラジカル重合性単量体、又はラジカル重合性酸性リン酸エステルを使用することが好ましく、ラジカル重合性酸性リン酸エステルが特に好ましい。また光照射時の重合性が良好な点で、重合性不飽和基としては、（メタ）アクリロイル基の誘導体基であることが好ましい。
【００１８】
本発明の接着剤における酸性基含有ラジカル重合性単量体の配合量は特に限定されないが、（Ｅ）光重合触媒以外の成分、即ち（Ａ）酸性基含有ラジカル重合性単量体＋（Ｂ）多官能性ラジカル重合性単量体＋（Ｃ）水＋（Ｄ）揮発性の水溶性有機溶媒の合計（以下、単に（Ａ）〜（Ｄ）成分の合計と称す）を１００質量部として７〜４０質量部であることが好ましい。より好ましくは１０〜３０質量部である。この範囲とすることにより、適度な歯質脱灰性が発現し、歯質に対する接着性がより良好な歯質用の接着剤とすることができる。
【００１９】
（Ｂ）多官能性ラジカル重合性単量体
本発明に係る歯質接着用光硬化型接着剤に使用する（Ｂ）多官能性ラジカル重合性単量体は、硬化体強度及び耐久性の観点から、歯質との高い接着強度を発現する為に必要であり、歯科分野で従来の光重合開始剤と組み合わせて使用可能な公知の多官能性ラジカル重合性単量体が制限なく使用できるが、硬化速度の点から（メタ）アクリレート系単量体を用いるのが好適である。好適に使用される（メタ）アクリレート系多官能性ラジカル重合性単量体を具体的に例示すると、エチレングリコールジ（メタ）アクリレート、ジエチレングリコールジ（メタ）アクリレート、トリエチレングリコールジ（メタ）アクリレート、ノナエチレングリコールジ（メタ）アクリレート、プロピレングリコールジ（メタ）アクリレート、ジプロピレングリコールジ（メタ）アクリレート、２，２’−ビス［４−（メタ）アクリロイルオキシエトキシフェニル］プロパン、２，２’−ビス［４−（メタ）アクリロイルオキシエトキシエトキシフェニル］プロパン、２，２’−ビス｛４−［３−（メタ）アクリロイルオキシ−２−ヒドロキシプロポキシ］フェニル｝プロパン、１，４−ブタンジオールジ（メタ）アクリレート、１，６−ヘキサンジオールジ（メタ）アクリレート、１，９−ノナンジオールジ（メタ）アクリレート、トリメチロールプロパントリ（メタ）アクリレート、ネオペンチルグリコールジ（メタ）アクリレート、ウレタン（メタ）アクリレート、エポキシ（メタ）アクリレート等の多官能（メタ）アクリレート系単量体等が挙げられる。これらの（メタ）アクリレート系単量体は単独でまたは二種以上を混合して用いることができる。
【００２０】
本発明の接着剤における（Ｂ）多官能性ラジカル重合性単量体の配合量は特に限定されないが、（Ａ）〜（Ｄ）成分の合計を１００質量部として５〜３０質量部配合すれば良い。より好ましくは１０〜２０質量部である。この範囲とすることにより、良好な硬化体強度が得られ、歯質に対する接着性がより良好な歯質用の接着剤とすることができる。
【００２１】
（Ｃ）水
本発明の接着剤に使用する（Ｃ）水は、（Ａ）酸性基含有ラジカル重合性単量体と共に歯質脱灰作用を持たせる為には必須である。該（Ｃ）水は、保存安定性、生体適合性および接着性に有害な不純物を実質的に含まないことが好ましく、例としては脱イオン水、蒸留水等が挙げられる。本発明の接着剤における（Ｃ）水の配合量は、特に限定されるものではなく適宜設定すれば良いが、少なすぎると歯質の脱灰性が小さくなり、他方、あまりに多いと接着剤の硬化体の機械的強度が低くなる傾向が強いため、（Ａ）〜（Ｄ）成分の合計を１００質量部として１５〜５０質量部配合することが好ましい。より好ましくは２０〜４０質量部である。
【００２２】
（Ｄ）揮発性の水溶性有機溶媒
本発明の接着剤に使用する（Ｄ）揮発性の水溶性有機溶媒は、上記（Ａ）酸性基含有ラジカル重合性単量体、（Ｂ）多官能性ラジカル重合性単量体、及び必要に応じて配合される他のラジカル重合性単量体や重合開始剤などと（Ｃ）水との混和性を向上させ、均一な組成の接着剤を得るために必要である。
【００２３】
該揮発性の水溶性有機溶媒としては、室温で揮発性を有し、水溶性を示すものであれば公知の有機溶媒が何等制限なく使用できる。ここで言う揮発性とは、７６０ｍｍＨｇでの沸点が１００℃以下であり、且つ２０℃における蒸気圧が１．０ＫＰａ以上であることを言う。また、水溶性とは、２０℃での水への溶解度が２０ｇ／１００ｍｌ以上であることを言う。このような揮発性の水溶性有機溶媒として具体的に例示すると、メタノール、エタノール、プロパノール、イソプロピルアルコール、アセトン、メチルエチルケトンなどが挙げられる。これら有機溶媒は必要に応じ複数を混合して用いることも可能である。生体に対する為害性を考慮すると、エタノール、プロパノール又はアセトンが好ましい。
【００２４】
本発明の接着剤における（Ｄ）揮発性の水溶性有機溶媒の配合量は、上記のように配合される各成分が均一となる程度であれば良いが、一般的には（Ａ）〜（Ｄ）成分の合計を１００質量部として１５〜６０質量部配合すれば良い。より好ましくは２０〜５０質量部である。
【００２５】
（Ｅ）光重合開始剤
本発明の接着剤は、（Ｅ）光重合開始剤として（Ｅ１）α-ジケトン化合物、（Ｅ２）芳香族第３級アミン化合物、（Ｅ３）脂肪族アミン化合物及び（Ｅ４）a個のトリハロメチル基により置換されたｓ-トリアジン化合物（但し、ａは１〜３の整数）を用いるものである。これらのうちのいずれかの成分が欠けても歯質に対する充分な接着強度を得ることができない。さらに、この（Ｅ４）トリアジン化合物の配合量をｎモル、（Ｅ２）芳香族第３級アミン化合物の配合量をｍモルとした時、（ａ×ｎ）／ｍ≧１となる関係で（Ｅ２）及び（Ｅ４）が配合されている必要もあり、この条件を満足しない場合にも、歯質、特に象牙質に対する接着強度が充分なものとはできない。以下、これら各成分について説明する。
【００２６】
（Ｅ１）α−ジケトン化合物
本発明の接着剤において光重合開始剤成分として使用する（Ｅ１）α−ジケトン化合物としては、公知の化合物が何ら制限なく使用できる。その具体例としては、カンファーキノン、カンファーキノンカルボン酸、カンファーキノンスルホン酸等のカンファーキノン類；ジアセチル、アセチルベンゾイル、２，３−ペンタジオン、２，３−オクタジオン、９，１０−フェナンスレンキノン、アセナフテンキノン等を挙げることができる。
【００２７】
使用するα−ジケトン化合物は、重合に用いる光の波長や強度、光照射の時間、あるいは組み合わせる他の成分の種類や量によって適宜選択して使用すればよく、単独または２種以上を混合して使用することもできる。これらのなかでも、歯科用に用いることを考慮すると、可視光域に極大吸収波長を有していることが好ましく、一般的にはカンファーキノン類が好適に使用され、特にカンファーキノンが好ましい。
【００２８】
（Ｅ２）芳香族第３級アミン化合物
本発明の接着剤において光重合開始剤成分として使用する芳香族第３級アミン化合物とは、窒素原子に結合する３つの有機基のうち、少なくとも１つが芳香族基である第３級アミン化合物である。
【００２９】
本発明の接着剤に使用する（Ｅ２）芳香族３級アミンを具体的に例示すると、Ｎ，Ｎ−ジメチルアニリン、Ｎ，Ｎ−ジベンジルアニリン、Ｎ，Ｎ−ジメチル−ｐ−トルイジン、Ｎ，Ｎ−ジエチル−ｐ−トルイジン、Ｎ，Ｎ−ジ（β−ヒドロキシエチル）−ｐ−トルイジン、Ｎ，Ｎ，２，４，６−ペンタメチルアニリン、Ｎ，Ｎ，２，４−テトラメチルアニリン、Ｎ，Ｎ−ジエチル−２，４，６−トリメチルアニリン、ｐ−ジメチルアミノ安息香酸メチル、ｐ−ジメチルアミノ安息香酸エチル、ｐ−ジメチルアミノ安息香酸プロピル、ｐ−ジメチルアミノ安息香酸アミル、ｐ−ジメチルアミノ安息香酸イソアミル、ｐ−ジエチルアミノ安息香酸エチル、ｐ−ジエチルアミノ安息香酸プロピル等が挙げられる。これら芳香族アミン化合物は１種又は２種以上を混合して用いてもよい。
【００３０】
（Ｅ３）脂肪族アミン化合物
本発明の接着剤において光重合開始剤成分として使用する脂肪族アミンとは、窒素原子に少なくとも１つ以上の有機基が結合しており、且つこの窒素原子に結合している有機基がいずれも脂肪族基であるアミン化合物である（但し、該脂肪族基は置換基を有していてもよい）。
【００３１】
該（Ｅ３）脂肪族アミンを具体的に例示すると、ｎ−ブチルアミン、ｎ−ヘキシルアミン、ｎ−オクチルアミン、等の脂肪族第１級アミン化合物；ジブチルアミン等の脂肪族第２級アミン；トリエチルアミン、トリブチルアミン、Ｎ,Ｎ−ジメチルアミノエチルメタクリレート、Ｎ,Ｎ−ジエチルアミノエチルメタクリレート等の脂肪族第３級アミン化合物などを挙げることができるが、好ましくは脂肪族第３級アミン化合物であり、さらに好ましくはＮ,Ｎ−ジメチルアミノエチルメタクリレート、Ｎ,Ｎ−ジエチルアミノエチルメタクリレート等のラジカル重合性官能基を有する第３級脂肪族アミン化合物である。これら脂肪族アミン化合物は１種又は２種以上を混合して用いてもよい。
【００３２】
（Ｅ４）a個のトリハロメチル基により置換されたｓ-トリアジン
本発明においては、上述した光重合開始剤成分（Ｅ１）α-ジケトン化合物、（Ｅ２）芳香族第３級アミン及び（Ｅ３）脂肪族アミンと共に、（Ｅ４）a個のトリハロメチル基を置換基として有するｓ−トリアジン化合物（以下、単にトリアジン化合物とも称す）が使用される。
【００３３】
本発明の上記トリアジン化合物としては、トリアジン骨格を構成する炭素原子に結合したトリクロロメチル基、トリブロモメチル基等のトリハロメチル基を少なくとも一つ有するｓ−トリアジン化合物であれば公知の化合物が何ら制限なく使用できる。なおトリアジン骨格は置換可能な炭素原子を３つしか有していないため、トリハロメチル基の最大置換数は３である。（即ち、ａは１〜３の範囲しか取らない）。特に好ましいトリアジン化合物を一般式で示すと下記一般式（１）で表される。
【００３４】
【化１】
2006076973.tif 000002
【００３５】
（式中、Ｒ１及びＲ２は、それぞれ独立にアルキル基、アルコキシ基またはトリアジン環と共役する不飽和結合を有する有機基であり、Ｘはハロゲン原子である。）
上記一般式（１）中、Ｘで表されるハロゲン原子は、塩素、臭素及びヨウ素の何れでもよいが、塩素が一般的であり、従って、トリアジン環に結合した置換基（ＣＸ３）としては、トリクロロメチル基が一般的である。
【００３６】
Ｒ１及びＲ２は、トリアジン環と共役可能な不飽和結合を有する有機基、アルキル基及びアルコキシ基の何れでもよい。Ｒ１及びＲ２の少なくとも一方が、トリアジン環と共役可能な不飽和結合を有する有機基である場合、本発明の歯科用複合修復材料の保存安定性をさらに優れたものとできる。他方、Ｒ１及びＲ２の少なくとも一方が、ハロゲン置換アルキル基である方がより良好な重合活性を得られやすく、共にハロゲン置換アルキル基であると特に重合活性が良好である。
【００３７】
トリアジン環と共役する不飽和結合を有する有機基は特に限定されるものではないが、好ましくは炭素数２〜３０、特に炭素数２〜１４の有機基である。このような有機基を具体的に例示すると、フェニル基、メトキシフェニル基、ｐ−メチルチオフェニル基、ｐ−クロロフェニル基、４−ビフェニリル基、ナフチル基、４−メトキシ−１−ナフチル基等の炭素数６〜１４のアリール基；ビニル基、２−フェニルエテニル基、２−（置換フェニル）エテニル基等の炭素数２〜１４のアルケニル基等が例示される。なお、上記置換フェニル基の有する置換基としては、メチル基、エチル基、プロピル基等の炭素数１〜６のアルキル基；メトキシ基、エトキシ基、プロポキシ基等の炭素数１〜６のアルコキシ基；メチルチオ基、エチルチオ基、プロピルチオ基等の炭素数１〜６のアルキルチオ基；フェニル基；ハロゲン原子等が例示される。
【００３８】
また、Ｒ１及びＲ２におけるアルキル基及びアルコキシ基は、置換基を有するものであってもよく、このようなアルキル基としては、炭素数１〜１０のものが好ましく、例えばメチル基、エチル基、ｎ−プロピル基、ｉ−プロピル基、ｎ−ブチル基、ｎ−ヘキシル基等の非置換のアルキル基；トリクロロメチル基、トリブロモメチル基、α，α，β−トリクロロエチル基等のハロゲン置換アルキル基等が挙げられる。さらに、アルコキシ基としては、炭素数１〜１０のものが好ましく、例えばメトキシ基、エトキシ基、ブトキシ基等の非置換のアルコキシ基；２−｛Ｎ，Ｎ−ビス（２−ヒドロキシエチル）アミノ｝エトキシ基、２−｛Ｎ−ヒドロキシエチル−Ｎ−エチルアミノ｝エトキシ基、２−｛Ｎ−ヒドロキシエチル−Ｎ−メチルアミノ｝エトキシ基、２−｛Ｎ，Ｎ−ジアリルアミノ｝エトキシ基等のアミノ基により置換されたアルコキシ基等が例示される。
【００３９】
上記のような一般式（１）で表されるトリハロメチル基置換ｓ−トリアジン化合物を具体的に例示すると、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジン、２−メチル−４，６−ビス（トリブロモメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−メチルチオフェニル）−４，６−ビス（トリクロロメチル）−ｓ−トリアジン、２−（ｐ−クロロフェニル）−４，６−ビス（トリクロロメチル）−ｓ−トリアジン、２−（２，４−ジクロロフェニル）−４，６−ビス（トリクロロメチル）−ｓ−トリアジン、２−（ｐ−ブロモフェニル）−４，６−ビス（トリクロロメチル）−ｓ−トリアジン、２−（ｐ−トリル）−４，６−ビス（トリクロロメチル）−ｓ−トリアジン、２−ｎ−プロピル−４，６−ビス（トリクロロメチル）−ｓ−トリアジン、２−（α，α，β−トリクロロエチル）−４，６−ビス（トリクロロメチル）−ｓ−トリアジン、２−スチリル−４，６−ビス（トリクロロメチル）−ｓ−トリアジン、２−［２−（ｐ−メトキシフェニル）エテニル］−４，６−ビス（トリクロロメチル）−ｓ−トリアジン、２−［２−（ｏ−メトキシフェニル）エテニル］−４，６−ビス（トリクロロメチル）−ｓ−トリアジン、
２−［２−（ｐ−ブトキシフェニル）エテニル］−４，６−ビス（トリクロロメチル）−ｓ−トリアジン、２−［２−（３，４−ジメトキシフェニル）エテニル］−４，６−ビス（トリクロロメチル）−ｓ−トリアジン、２−［２−（３，４，５−トリメトキシフェニル）エテニル］−４，６−ビス（トリクロロメチル）−ｓ−トリアジン、２−（１−ナフチル）−４，６−ビス（トリクロロメチル）−ｓ−トリアジン、２−（４−ビフェニリル）−４，６−ビス（トリクロロメチル）−ｓ−トリアジン、２−［２−｛Ｎ，Ｎ−ビス（２−ヒドロキシエチル）アミノ｝エトキシ］−４，６−ビス（トリクロロメチル）−ｓ−トリアジン、２−［２−｛Ｎ−ヒドロキシエチル−Ｎ−エチルアミノ｝エトキシ］−４，６−ビス（トリクロロメチル）−ｓ−トリアジン、２−［２−｛Ｎ−ヒドロキシエチル−Ｎ−メチルアミノ｝エトキシ］−４，６−ビス（トリクロロメチル）−ｓ−トリアジン、２−［２−｛Ｎ，Ｎ−ジアリルアミノ｝エトキシ］−４，６−ビス（トリクロロメチル）−ｓ−トリアジン等が例示される。
【００４０】
上記で例示したトリアジン化合物の中で特に好ましいものは、重合活性の点で２，４，６−トリス（トリクロロメチル）−ｓ−トリアジンであり、また保存安定性の点で、２−フェニル−４，６−ビス（トリクロロメチル）−ｓ−トリアジン、２−（ｐ−クロロフェニル）−４，６−ビス（トリクロロメチル）−ｓ−トリアジン、及び２−（４−ビフェニリル）−４，６−ビス（トリクロロメチル）−ｓ−トリアジンである。
【００４１】
上記トリアジン化合物は１種または２種以上を混合して用いても構わない。
【００４２】
本発明の接着剤において、上記光重合開始剤の配合量は、重合開始剤として作用し、かつ（Ｅ２）芳香族第３級アミン化合物の配合量をｍモル、（Ｅ４）ａ個のトリハロメチル基により置換されたトリアジン化合物（但し、ａは１〜３の整数）の配合量をｎモルとした時、（ａ×ｎ／ｍ）≧１となる関係でこれら（Ｅ２）成分及び（Ｅ４）成分が配合されていれば特に限定されるものではないが、一般的には、（Ａ）〜（Ｄ）成分の合計量を１００質量部として、（Ｅ１）α−ジケトン化合物を０．０１〜５．０質量部（より好ましくは０．１〜１．０質量部）、（Ｅ２）芳香族アミン化合物を０．０２〜５．０質量部（より好ましくは０．２〜２．０質量部）、（Ｅ３）脂肪族アミン化合物を０．５〜１０質量部（より好ましくは１．０〜８．０質量部）とし、（Ｅ４）成分であるトリアジン化合物を、上記条件を満足するように配合すればよい。また、（ａ×ｎ）／ｍの上限は特に限定されるものではないが、より良好な接着強度を得るためには、（ａ×ｎ）／ｍが１〜５であることが好ましく、１．３〜３であることがより好ましい。
【００４３】
なお上記計算の際には、分子量や置換しているトリハロメチル基の異なるトリアジン化合物を２種以上併用する場合には、各々の化合物について計算されたａ×ｎの合計を用いる。芳香族アミン化合物についても同様である。
【００４４】
該トリアジン化合物の具体的配合量は、トリアジン化合物の有するトリハロメチル基の数や分子量、及び芳香族アミン化合物の分子量にも依存するが、一般的には、（Ｅ２）芳香族アミン化合物１質量部に対して、１〜３質量部である。
【００４５】
本発明の接着剤には、上記（Ａ）〜（Ｅ）成分が配合されていればその効果を発現するが、本発明の効果を損なわない範囲で、必要に応じて歯科用接着剤の配合成分として公知の他の成分、例えば、酸性基含有ラジカル重合性単量体や多官能性ラジカル重合性単量体以外のラジカル重合性単量体、紫外線吸収剤、重合禁止剤、重合抑制剤、染料、顔料などが配合されていてもよい。
【００４６】
本発明の接着剤の製造方法は特に限定されるものではなく、公知の歯質用接着剤の製造方法に従えばよく、一般的には、赤色光などの不活性光下に、配合される全成分を秤取り、均一溶液になるまでよく混合すればよい。
【００４７】
本発明の接着剤の使用方法もまた、公知の歯質用接着剤の使用方法に従えばよく、一般的には、齲蝕部を取り除くなどした被着体となる歯質に本発明の接着剤を塗布、５〜６０秒程度放置後に圧縮空気などを軽く吹きつけて揮発性成分を揮発させ、ついで歯科用照射器を用いて可視光を照射し重合、硬化させればよい。
【実施例】
【００４８】
以下、実施例によって本発明をさらに具体的に説明するが、本発明はこれらの実施例に制限されるものではない。なお、実施例および比較例で使用した化合物とその略称を（１）に、本発明の歯質接着用光硬化型接着剤のエナメル質、象牙質接着強度測定方法を（２）に示す。なお、光重合開始剤の項におけるかっこ内の数値は各化合物の分子量である。
略称及び構造
（A）酸性基含有ラジカル重合性単量体
ＰＭ；２−メタクリロイルオキシエチルジハイドロジェンホスフェートとビス（２−メタクリロイルオキシエチル）ハイドロジェンホスフェートの混合物
ＭＡＣ−１０；１１−メタクリロイルオキシ−１，１−ウンデカンジカンボン酸
（B）多官能性ラジカル重合性単量体
UDMA；１,６−ビス（メタクリルエチルオキシカルボニルアミノ）トリメチルオキサン
３G；トリエチレングリコールジメタクリレート
TMPT；トリメチロールプロパントリメタクリレート
（D）揮発性の水溶性有機溶媒
Et-OH；エチルアルコール
（Ｅ）光重合開始剤
（E１）α-ジケトン化合物
ＣＱ；カンファーキノン（１６６）
（E２）芳香族第３級アミン化合物
DMBE；Ｎ，Ｎ−ジメチルｐ−安息香酸エチル（１９３）
DMPT；Ｎ，Ｎ−ジメチルｐ−トルイジン（１３５）
（E３）脂肪族アミン化合物
DMEM；N,N−ジメチルアミノエチルメタクリレート（１５７）
MDEOA；N−メチルジエタノールアミン（１１９）
（E４）トリハロメチル基により置換されたｓ-トリアジン化合物
ＴＣＴ；２，４，６−トリス（トリクロロメチル）−ｓ−トリアジン（４３４）
ＭＢＣＴ；２−メチル−４，６−ビス（トリクロロメチル）−ｓ−トリアジン（３３０）
ＤＭＣＴ；２，４−ジメチル−６−トリス（トリクロロメチル）−ｓ−トリアジン（２２７）
（２）エナメル質、象牙質接着強度測定方法
屠殺後２４時間以内に牛前歯を抜去し、往水下、＃８００のエメリーペーパーで唇面に平行になるようにエナメル質および象牙質平面を削り出した。次にこれらの面に圧縮空気を約１０秒間吹き付けて乾燥した後、この平面に直径４mmの孔の開いた両面テープを固定し、ついで厚さ１．５mm直径６mmの孔の開いたパラフィンワックスを上記円孔上に同一中心となるように固定して模擬窩洞を形成した。この模擬窩洞内に本発明の歯質接着用光硬化型接着剤を１０秒間擦り塗布し、圧縮空気を約１０秒間吹き付けて乾燥した。次に、可視光線照射器（ホワイトライト、タカラベルモンド社製）にて１０秒間光照射し接着剤を硬化させた。更にその上に歯科用コンポジットレジン（パルフィークエステライト（株）トクヤマデンタル社製）を充填し、可視光線照射器により３０秒間光照射しえ、接着試験片を作製した。
【００４９】
上記接着試験片を３７℃の水中に２４時間浸漬した後、引張り試験機（オートグラフ、島津製作所製）を用いてクロスヘッドスピード１０mm／minにて引張り、歯牙とコンポジットレジンの引張り接着強度を測定した。１試験当り、４本の引張り接着強さを上記方法で測定し、その平均値を接着強度とした。
【００５０】
実施例１
（A）成分として１５ｇのPM、（B）成分として２０ｇのUDMA、（C）成分として３０ｇの水、（D）成分として３５ｇのアセトンを量り取り、混合した。この溶液に（E1）成分として０．２ｇのCQ、（E2）成分として０．４ｇのDMBE、（E3）成分として４ｇのDMEM、（E4）成分として０．４ｇのTCTからなる重合開始剤を加え１液性の歯質接着用光硬化型接着剤を調整した。該接着剤を用いて、エナメル質、象牙質接着強度を測定した。接着剤の組成を表１に、配合された光重合開始剤の各成分の比率を表２に、接着強度の測定結果を表３に示す。
【００５１】
実施例２〜１２、比較例１〜１０
実施例１の方法に準じ組成の異なる接着剤を調整した。接着剤の組成を表１に、配合された光重合開始剤の各成分の比率を表２に、接着強度の測定結果を表３に示す。
【００５２】
【表１】
2006076973.tif 000003
【００５３】
【表２】
2006076973.tif 000004
【００５４】
【表３】
2006076973.tif 000005
【００５５】
各実施例と、比較例１、２との対比から、光重合開始剤の成分として、トリハロメチル基により置換されたｓ-トリアジン化合物が配合されていない場合には、充分な象牙質接着強度が得られないことがわかる。また比較例３、４の結果から芳香族アミン化合物及び脂肪族アミン化合物も高い象牙質接着強度を得るためには必須である。一方、比較例５〜１０の結果から単に該ｓ-トリアジン化合物を含む各構成成分が配合されていればよいのではなく、光重合開始剤を構成する各成分の量比が適切な範囲であることが必要なことが理解される。
【００５６】
そして表２に示したように、象牙質に対して高い接着強度が得られている組成の接着剤では、ｓ-トリアジン化合物の有するトリハロメチル基の数（ａ）と該ｓ-トリアジン化合物の配合量（ｎ）の積（ａ×ｎ）が、芳香族アミン化合物の配合量（ｍ）以上の場合に象牙質に対して高い接着強度が得られている。
【００５７】
それに対し、実施例３と比較例６との対比に最も明確に表れているように、ｓ-トリアジン化合物の配合量の絶対量や、ａ×ｎとα−ジケトン化合物の配合量（ｐ）あるいは脂肪族アミン化合物の配合量（ｑ）との比は、高い象牙質接着強度を得るために特に重要な要件ではない。